(57)【要約】【課題】セルロースナノファイバーの製造に用いる装置を小型化することができるパルプ繊維前処理装置、セルロースナノファイバーの製造装置及びセルロースナノファイバーの製造方法を提供する。【解決手段】本発明は、セルロースナノファイバーの製造の際のパルプ繊維の前処理装置であって、パルプ繊維を含むスラリーを貯留する原料貯留槽と、上記原料貯留槽から送られるスラリーを脱水する脱水機構と、上記脱水されたスラリーを加熱する加熱機構と、上記加熱されたスラリーに酸化剤、酵素及び酸の少なくとも一つを選択して混合する混合機構と、上記混合されたスラリー中のパルプ繊維の酸化反応及び加水分解反応の少なくとも一つを進行させる反応槽と、上記反応槽で処理されたスラリーを上記原料貯留槽に送るパルプ繊維洗浄用配管とを備えることを特徴とする。【選択図】図１
2018071015.tif 000002
【特許請求の範囲】
【請求項１】
セルロースナノファイバーの製造の際のパルプ繊維の前処理装置であって、
パルプ繊維を含むスラリーを貯留する原料貯留槽と、
上記原料貯留槽から送られるスラリーを脱水する脱水機構と、
上記脱水されたスラリーを加熱する加熱機構と、
上記加熱されたスラリーに酸化剤、酵素及び酸の少なくとも一つを選択して混合する混合機構と、
上記混合されたスラリー中のパルプ繊維の酸化反応及び加水分解反応の少なくとも一つを進行させる反応槽と、
上記反応槽で処理されたスラリーを上記原料貯留槽に送るパルプ繊維洗浄用配管と
を備えることを特徴とするパルプ繊維前処理装置。
【請求項２】
上記反応槽に中和剤及び熱水の少なくとも一つを選択して添加する添加機構をさらに備える請求項１に記載のパルプ繊維前処理装置。
【請求項３】
請求項１又は請求項２に記載のパルプ繊維前処理装置と、
上記パルプ繊維前処理装置によって処理されたスラリーのパルプ繊維を微細化する微細化装置と
を備えるセルロースナノファイバーの製造装置。
【請求項４】
スラリー中のパルプ繊維に対して前処理を施す工程と、
前処理された上記スラリー中のパルプ繊維を機械的な処理により微細化する工程と
を備えるセルロースナノファイバーの製造方法であって、
上記前処理工程において、
原料貯留槽に貯留されるパルプ繊維を含むスラリーを脱水し、
上記脱水されたスラリーを加熱し、
上記加熱されたスラリーに酸化剤、酵素及び酸の少なくとも一つを選択して混合し、
上記混合されたスラリー中のパルプ繊維の酸化反応及び加水分解反応の少なくとも一つの化学的反応を進行させ、
上記処理されたスラリーを上記原料貯留槽に送り、上記スラリー中のパルプ繊維を洗浄することを特徴とするセルロースナノファイバーの製造方法。
【発明の詳細な説明】
【技術分野】
【０００１】
本発明は、パルプ繊維前処理装置、セルロースナノファイバーの製造装置及びセルロースナノファイバーの製造方法に関する。
【背景技術】
【０００２】
近年、物質をナノメートルレベルまで微細化し、物質が持つ従来の性状とは異なる新たな物性を得ることを目的としたナノテクノロジーが注目されている。パルプ繊維等のセルロース系原料から製造されるセルロースナノファイバーは、強度、弾性、熱安定性等に優れているため、ろ過材、ろ過助剤、イオン交換体の基材、クロマトグラフィー分析機器の充填材、樹脂及びゴムの配合用充填剤等としての工業上の用途や、口紅、粉末化粧料、乳化化粧料等の化粧品の配合剤の用途などに用いられている。また、セルロースナノファイバーは、水系分散性に優れているため、食品、化粧品、塗料等の粘度の保持剤、食品原料生地の強化剤、水分保持剤、食品安定化剤、低カロリー添加物、乳化安定化助剤などの多くの用途における利用が期待されている。
【０００３】
セルロースナノファイバーは、パルプ繊維を機械的な処理によって解繊することにより得ることができる。しかし、機械的処理のみでセルロースナノファイバーを製造する場合、多数回の機械的処理が必要となり、エネルギー消費量が非常に大きくなる。そのため、機械的な処理の前に、酸化処理やエステル化処理等の化学的な前処理を施して後工程の機械的処理の回数を低減する方法が各種検討されてきた。このような前処理として、例えば２，２，６，６−テトラメチル−１−ピペリジン−Ｎ−オキシラジカル（ＴＥＭＰＯ）と次亜塩素酸ナトリウムとを用いてパルプを酸化処理し、その後にセルラーゼを用いてパルプを加水分解処理する方法（特開２０１０−２３５６７９号公報参照）、上記酸化処理の後に酸を用いてパルプを加水分解処理する方法（特開２０１２−２１４７１７号公報参照）等が検討されている。
【先行技術文献】
【特許文献】
【０００４】
【特許文献１】特開２０１０−２３５６７９号公報
【特許文献２】特開２０１２−２１４７１７号公報
【発明の概要】
【発明が解決しようとする課題】
【０００５】
パルプ繊維に化学的な前処理を施す場合、通常化学的処理に用いられた化学的処理剤を取り除いて洗浄することが必要となり、この洗浄のための装置が必要となるため、セルロースナノファイバーの製造装置は大型化する。本発明は、以上のような事情に基づいてなされたものであり、その目的は、セルロースナノファイバーの製造に用いる装置を小型化することができるパルプ繊維前処理装置、セルロースナノファイバーの製造装置及びセルロースナノファイバーの製造方法を提供することである。
【課題を解決するための手段】
【０００６】
上記課題を解決するためになされた発明は、セルロースナノファイバーの製造の際のパルプ繊維の前処理装置であって、パルプ繊維を含むスラリーを貯留する原料貯留槽と、上記原料貯留槽から送られるスラリーを脱水する脱水機構と、上記脱水されたスラリーを加熱する加熱機構と、上記加熱されたスラリーに酸化剤、酵素及び酸の少なくとも一つを選択して混合する混合機構と、上記混合されたスラリー中のパルプ繊維の酸化反応及び加水分解反応の少なくとも一つを進行させる反応槽と、上記反応槽で処理されたスラリーを上記原料貯留槽に送るパルプ繊維洗浄用配管とを備えることを特徴とする。
【０００７】
当該パルプ繊維前処理装置においては、このように原料貯留槽と、脱水機構と、加熱機構と、混合機構と、反応槽とを備えることで、上記原料貯留槽から送られるスラリーは脱水、加熱されて、酸化反応及び加水分解反応の少なくとも一つを前処理反応として行うことができる。そして、当該パルプ繊維前処理装置においては、このようにパルプ繊維洗浄用配管を備えることで、上記前処理反応が施されたスラリーは、再び上記原料貯留槽に送られる。そして、スラリーは、再び上記脱水機構に順次送られて脱水され、上記混合機構によって混合される酸化剤、酵素及び酸の少なくとも一つ等がスラリーから除去されてパルプ繊維が洗浄される。このため、上記前処理反応に用いる脱水機構等を、上記前処理反応が施されたパルプ繊維の洗浄に用いることができるため、パルプ繊維の洗浄のための装置を別途設ける必要がなく、当該パルプ繊維前処理装置を小型化することができる。
【０００８】
上記反応槽に中和剤及び熱水の少なくとも一つを選択して添加する添加機構をさらに備えることが好ましい。上記添加機構を備えることで、上記反応槽に中和剤及び熱水の少なくとも一つが添加されて上記前処理反応を終了さることができる。このため、効率的に上記前処理を施すことができる。
【０００９】
上記課題を解決するためになされた別の発明は、上記パルプ繊維前処理装置と、上記パルプ繊維前処理装置によって処理されたスラリーのパルプ繊維を微細化する微細化装置とを備えるセルロースナノファイバーの製造装置である。当該セルロースナノファイバーの製造装置によれば、上記パルプ繊維前処理装置において、原料貯留槽と、脱水機構と、加熱機構と、混合機構と、反応槽とを備えることで、上記原料貯留槽から送られるスラリーは脱水、加熱されて、酸化反応及び加水分解反応の少なくとも一つを前処理反応として行うことができる。そして、上記パルプ繊維前処理装置がパルプ繊維洗浄用配管を備えることで、前処理が施されたスラリーは、再び上記原料貯留槽に送られる。そして、スラリーは、再び上記脱水機構に順次送られて脱水され、上記混合機構によって混合される酸化剤、酵素及び酸の少なくとも一つ等がスラリーから除去されてパルプ繊維が洗浄される。このため、上記前処理反応に用いる脱水機構等を、上記前処理反応が施されたパルプ繊維の洗浄に用いることができるため、パルプ繊維の洗浄のための装置を別途設ける必要がなく、該パルプ繊維前処理装置を小型化することができるため、セルロースナノファイバーの製造装置を小型化することができる。
【００１０】
上記課題を解決するためになされた別の発明は、スラリー中のパルプ繊維に対して前処理を施す工程と、前処理された上記スラリー中のパルプ繊維を機械的な処理により微細化する工程とを備えるセルロースナノファイバーの製造方法であって、上記前処理工程において、原料貯留槽に貯留されるパルプ繊維を含むスラリーを脱水し、上記脱水されたスラリーを加熱し、上記加熱されたスラリーに酸化剤、酵素及び酸の少なくとも一つを選択して混合し、上記混合されたスラリー中のパルプ繊維の酸化反応及び加水分解反応の少なくとも一つの化学的反応を進行させ、上記処理されたスラリーを上記原料貯留槽に送り、上記スラリー中のパルプ繊維を洗浄することを特徴とする。当該製造方法によれば、上記前処理工程において、パルプ繊維を含むスラリーが脱水、加熱されて、酸化反応及び加水分解反応の少なくとも一つの化学的反応を前処理反応として行うことができる。そして、上記処理が施されたスラリーが上記原料貯留槽に送られることで、再度上記処理と同様に脱水が施され、上記混合された酸化剤、酵素及び酸の少なくとも一つ等がスラリーから除去されて上記スラリー中のパルプ繊維が洗浄される。このため、上記化学的反応のための脱水等に用いる装置を上記化学的反応が施されたパルプ繊維の洗浄に用いることができるため、パルプ繊維の洗浄のための装置を別途設ける必要がなく、セルロースナノファイバーの製造に用いる装置を小型化することができる。
【００１１】
なお、「セルロースナノファイバー」とは、パルプ繊維を解繊して得られる微細なセルロース繊維をいい、一般的に繊維幅がナノサイズ（１ｎｍ以上１０００ｎｍ以下）のセルロース微細繊維を含むセルロース繊維をいう。
【発明の効果】
【００１２】
本発明のパルプ繊維前処理装置、セルロースナノファイバーの製造装置及びセルロースナノファイバーの製造方法によれば、セルロースナノファイバーの製造に用いる装置を小型化することができる。
【図面の簡単な説明】
【００１３】
【図１】本発明の一実施形態に係るパルプ繊維前処理装置を示す概略図である。
【図２】本発明の一実施形態に係るセルロースナノファイバーの製造装置を示す概略図である。
【図３】本願発明の一実施形態に係るセルロースナノファイバーの製造装置に用いられる対向衝突型高圧ホモジナイザーの部分的模式図である。
【図４】本発明の一実施形態に係るセルロースナノファイバーの製造方法のフロー図である。
【発明を実施するための形態】
【００１４】
以下、適宜図面を参照にしつつ、本発明の一実施形態に係るパルプ繊維前処理装置について詳説する。
【００１５】
＜パルプ繊維前処理装置＞
図１のパルプ繊維前処理装置１は、セルロースナノファイバーを製造するためにパルプ繊維に前処理を施すための装置である。パルプ繊維前処理装置１は、機械的な処理によってパルプ繊維を微細化する前に、パルプ繊維に対して化学的反応を前処理として施すための装置である。具体的には、パルプ繊維前処理装置１は、パルプ繊維を含むスラリーを貯留する原料貯留槽２と、原料貯留槽２から送られるスラリーを脱水する脱水機構３と、上記脱水されたスラリーを加熱する加熱機構４と、上記加熱されたスラリーに酸化剤、酵素及び酸の少なくとも一つを選択して混合する混合機構５と、上記混合されたスラリー中のパルプ繊維の酸化反応及び加水分解反応の少なくとも一つの化学的反応を進行させる反応槽６と、反応槽６で化学的処理されたスラリーを原料貯留槽２に送るパルプ繊維洗浄用配管７とを備える。
【００１６】
セルロースナノファイバーの原料となるパルプ繊維は、水を含むスラリーとして原料貯留槽２に貯留される。パルプ繊維を含むスラリーは、原料貯留槽２から脱水機構３に送られ、脱水機構３で脱水されて水が除かれる。脱水されたパルプ繊維は、加熱機構４によって加熱され、下流側の混合機構５に送られる。混合機構５に送られたパルプ繊維を含むスラリーには、混合機構５によって、酸化剤、酵素及び酸の少なくとも一つの化学的処理剤が選択されて混合される。そして、酸化剤、酵素及び酸の少なくとも一つが混合されたパルプは、反応槽６において、酸化剤、酵素及び酸の少なくとも一つによって酸化反応及び加水分解反応の少なくとも一つの化学的な前処理がなされる。つまり、パルプ繊維前処理装置１は、原料貯留槽２に貯留されるスラリーに対して脱水処理、加熱処理、混合処理及び前処理がこの順で行われるように原料貯留槽２、脱水機構３、加熱機構４、混合機構５及び反応槽６を備える。
【００１７】
反応槽６で処理されたスラリーは、パルプ繊維洗浄用配管７によって再び上記原料貯留槽２に送られる。そして、スラリーは、再び脱水機構３に送られ、脱水機構３で脱水処理され、上記化学的反応に用いられた化学的処理剤が除かれて、スラリー中のパルプ繊維が洗浄される。
【００１８】
このため、上記前処理反応に用いる脱水機構３等を、上記前処理反応が施されたパルプ繊維の洗浄に用いることができるため、パルプ繊維の洗浄のための装置を別途設ける必要がなく、該パルプ繊維前処理装置を小型化することができる。
【００１９】
原料貯留槽２は、脱水機構３の上流側に設けられ、水を含むスラリーとして、セルロースナノファイバーの原料であるパルプ繊維を貯蔵する。原料貯留槽２としては、パルプスラリーを貯蔵することができれば特に限定されず、公知のものを用いることができる。
【００２０】
脱水機構３は、上述のように原料貯留槽２の下流側であって加熱機構４の上流側、つまりに原料貯留槽２と加熱機構４との間に備えられ、原料貯留槽２から送られるパルプスラリーから余分な水を取り除く。脱水機構３としては、パルプスラリーから余分な水を取り除くことができれば特に限定されず、公知のものを用いることができる。脱水機構３としては、例えば、回転式脱水機（遠心脱水機）、プレス機、スクリュープレス脱水機等を用いることができる。これらの中で、スクリューによってスラリーが回転されながら搬送されることで連続的に脱水を行うことができるため、スクリュープレス脱水機が好ましい。
【００２１】
加熱機構４は、上述のように脱水機構３の下流側であって混合機構５の上流側、つまり脱水機構３と混合機構５との間に備えられ、脱水機構３によって脱水されたパルプを加熱する。加熱機構４としては、上記パルプを上記化学的反応に適した温度に加熱することができれば特に限定されず、公知のものを用いることができる。加熱機構４としては、例えば加熱装置とベルトコンベアとを備えるヒートコンベアを用いることができる。ヒートコンベアでは、ベルトコンベアによって上記脱水されたパルプを搬送しながら、例えばヒーターで加熱する、熱風を吹き付ける等の加熱装置によって上記パルプを加熱することができる。
【００２２】
加熱機構４は、加熱機構４に供給されるスラリーの温度を測定するスラリー入口温度計（図示省略）と、加熱機構４から排出されたスラリーの温度を測定するスラリー出口温度計（図示省略）とを備えることが好ましい。
【００２３】
混合機構５は、上述のように加熱機構４の下流側であって反応槽６の上流側、つまり加熱機構４と反応槽６との間に備えられ、酸化剤、酵素及び酸の少なくとも一つを選択してパルプ繊維を含むスラリーに均一に混合する。混合機構５としては、酸化剤、酵素及び酸の少なくとも一つを選択してパルプ繊維を含むスラリーに均一に混合することができればよく、公知のものを用いることができる。
【００２４】
混合機構５により酸化剤、酵素及び酸の少なくとも一つが添加されたパルプスラリーの混合は、反応槽６の中で行われる。上記混合が反応槽６の中で行われることで、１つの反応槽でスラリーの混合と上記化学的処理とがなされ、コストの増大や装置の大型化を抑制することができる。
【００２５】
反応槽６は、上述のように混合機構５の下流側に備えられ、混合されたスラリー中のパルプ繊維の酸化反応及び加水分解反応の少なくとも一つの化学的反応を進行させる。このため、パルプ繊維中の化学結合の一部が分断されると共に、パルプ繊維が膨潤され、予備的なパルプ繊維の解繊がなされる。反応槽６としては、例えば晒タワー等の製紙用タワーを用いることができる。
【００２６】
パルプ繊維洗浄用配管７は、上述のように反応槽６で上記化学的処理が施されたスラリーを原料貯留槽２に送る配管であって、反応槽６と原料貯留槽２とを連結する配管である。反応槽６で上記化学的処理が施されたスラリーは、パルプ繊維洗浄用配管７によって原料貯留槽２に送られ、原料貯留槽２から脱水機構３に送られる。脱水機構３では、混合機構５によって加えられる酸化剤、酵素及び酸の少なくとも一つや、酸化剤、酸と必要に応じて添加機構８によって添加される中和剤との反応生成物等がスラリーから除去される。
【００２７】
パルプ繊維洗浄用配管７としては、上記反応槽６で前処理が施されて高温や低ｐＨとなっているスラリーを配送することができれば特に限定されず、公知のものを用いることができる。
【００２８】
パルプ繊維前処理装置１は、反応槽６に中和剤及び熱水の少なくとも一つを選択して添加する添加機構８をさらに備える。添加機構８は、反応槽６に中和剤及び熱水の少なくとも一つを選択して添加する。このため、中和剤及び熱水の少なくとも一つによって上記化学的反応が終了される。添加機構８としては、反応槽６に中和剤及び熱水の少なくとも一つを選択して添加することができればよく、公知のものを用いることができる。
【００２９】
パルプ繊維前処理装置１は、原料貯留槽２に送られるスラリーを予備的に脱水する予備的脱水装置９と、原料貯留槽２に水を配送する水用配管１０とをさらに備える。予備的脱水装置９は、原料貯留槽２に送られるスラリーから簡易的に水等を除き、スラリーに含まれる不純物等を取り除く。このため、予備的脱水装置９によって、上記化学的反応が終了されたパルプスラリーから、上記化学的反応に用いられた化学的処理剤や、必要に応じて上記化学的反応の終了に用いられた化学的処理剤が除かれる。水用配管１０は、原料貯留槽２に水を配送して、原料貯留槽２に貯留されるスラリー中のパルプ濃度を適宜調節する。これらの結果、パルプ繊維洗浄用配管７によって再び原料貯留槽２に送られたスラリー中の化学的処理剤の濃度は低下するため、より効率的に脱水機構３によってスラリーから化学的処理剤を除去してスラリー中のパルプ繊維を洗浄することができる。
【００３０】
予備的脱水装置９としては、公知のものを用いることができ、例えばディスクエキスト、ディスクシックナー等のパルプマットを用いるろ過脱水装置、スクリーンプレート（エキストラクションプレート）、ＳＰフィルター、トロンメル等のフィルター・脱水エレメントを用いて自然脱水する装置などが挙げられる。
【００３１】
水用配管１０としては、原料貯留槽２に水を配送することができれば特に限定されず、公知のものを用いることができる。
【００３２】
＜セルロースナノファイバーの製造装置＞
図２に示すように、本発明の一実施形態に係るセルロースナノファイバーの製造装置２０は、セルロースナノファイバーを製造するための装置である。セルロースナノファイバーの製造装置２０は、パルプ繊維前処理装置１と、パルプ繊維前処理装置１によって処理されたスラリーのパルプ繊維を微細化する微細化装置４０とをこの順に備える。上述のように、パルプ繊維前処理装置１がパルプ繊維洗浄用配管７を備えることで、上記前処理反応に用いる脱水機構３等を、上記前処理反応が施されたパルプ繊維の洗浄に用いることができるため、パルプ繊維前処理装置１を小型化することができ、セルロースナノファイバーの製造装置２０を小型化することができる。
【００３３】
また、上述のように、パルプ繊維を微細化装置４０によって微細化する前に、パルプ繊維前処理装置１がパルプ繊維に対して上述のような化学的処理を施すことで、パルプ繊維中の化学結合の一部が分断されると共に、パルプ繊維が膨潤され、予備的なパルプ繊維の解繊がなされる。パルプ繊維前処理装置１によって予備的に解繊されたパルプ繊維は、微細化装置４０によって微細化されて、セルロースナノファイバーが製造される。セルロースナノファイバーの製造装置２０は、パルプ繊維前処理装置１によってパルプ繊維の前処理を効果的に施すことができるため、予備的な解繊の効率性を高め、消費エネルギー量を低減することができる。このため、微細化装置４０による処理回数を低減し、省エネルギーでセルロースナノファイバーを製造することができる。以下に、微細化装置４０を詳説する。
【００３４】
微細化装置４０は、前処理された上記スラリー中のパルプ繊維を機械的な処理により微細化する装置である。本微細化装置によってセルロースナノファイバーが製造される。
【００３５】
上記微細化装置としては、例えばパルプ繊維を回転する砥石間で磨砕するグラインダーや、粉砕装置等を挙げることができ、粉砕装置が好ましい。粉砕装置としては、圧力式ホモジナイザー、ボールミル等が挙げられる。これらの中でも、圧力式ホモジナイザーが好ましい。圧力式ホモジナイザーとは、細孔から高圧でスラリー等を吐出する分散機として用いられるものである。上記圧力式ホモジナイザーとしては、高圧ホモジナイザーが好ましい。高圧ホモジナイザーとは、例えば１０ＭＰａ以上、好ましくは１００ＭＰａ以上の圧力でスラリーを吐出できる能力を有するホモジナイザーをいう。パルプ繊維に対して高圧ホモジナイザーで処理することで、パルプ繊維同士の衝突、圧力差、マイクロキャビテーションなどが作用し、解繊が効果的に生じる。これにより、微細化工程の処理回数を低減（短縮化）でき、セルロースナノファイバーの製造効率をより高めることができる。
【００３６】
上記高圧ホモジナイザーとしては、対向衝突型高圧ホモジナイザー（マイクロフルイダイザー、湿式ジェットミル）が好ましく、上記スラリーを一直線上で対向衝突させることが好ましい。具体的には、図２において部分的に示されるように、対向衝突型高圧ホモジナイザー４００においては、加圧されたスラリーＳ１、Ｓ２が合流部Ｘで対向衝突するように上流側流路４０１が形成されている。スラリーＳ１、Ｓ２は合流部Ｘで衝突し、衝突したスラリーＳ３は、下流側流路４０２から流出する。上流側流路４０１に対して、下流側流路４０２は垂直に設けられており、上流側流路４０１と下流側流路４０２とでＴ型の流路を形成している。このような対向衝突型高圧ホモジナイザー４００を用いることで、高圧ホモジナイザーから与えられるエネルギーを衝突エネルギーに最大限に変換することができ、より効率的なパルプ繊維の解繊が生じる。
【００３７】
セルロースナノファイバーの製造装置２０は、粗解繊装置３０をさらに備える。粗解繊装置３０は、パルプ繊維に対して予備的な解繊を行う装置である。セルロースナノファイバーの製造装置２０が粗解繊装置３０をさらに備えることで、パルプ繊維前処理装置１によって化学的な前処理が施されて予備的な解繊されたスラリー中のパルプ繊維は、粗解繊装置３０によって粗解繊されて、さらに予備的に解繊される。また、パルプ繊維前処理装置による化学的な前処理及び粗解繊装置３０による粗解繊がこの順に行われることで、化学的な前処理により膨潤したパルプ繊維に対して、粗解繊装置３０により剪断力が予備的な解繊が施されるため、予備的な解繊の効率性を高め、消費エネルギー量を低減することができる。
【００３８】
粗解繊装置３０としては、例えばリファイナー等が挙げられる。リファイナーは、パルプ繊維を叩解する装置であり、負荷をかけながら叩解することでパルプ繊維に対して剪断力を付与し、パルプ繊維に毛羽立ちを生させ、パルプ繊維を柔軟にすることで予備的な解繊を行う。
【００３９】
リファイナーとは、パルプ繊維を叩解することができれば特に限定されず、公知のものを用いることができる。リファイナーとしては、パルプ繊維に対して効率的に剪断力を付与し、予備的な解繊を進めることができること等の点から、コニカルタイプやダブルディスクリファイナー（ＤＤＲ）及びシングルディスクリファイナー（ＳＤＲ）が好ましい。
【００４０】
＜セルロースナノファイバーの製造方法＞
図３に示すように、本発明の一実施形態に係るセルロースナノファイバーの製造方法は、前処理工程（ｓ１）及び微細化工程（ｓ２）を備える。当該製造方法によれば、前処理工程（ｓ１）によって、パルプ繊維が柔軟になり、予備的な解繊が効果的に施されているため、後工程の微細化工程（ｓ２）の短縮化、すなわち処理回数の低減化し、省エネルギーでセルロースナノファイバーを製造することができる。以下、各工程を詳説する。
【００４１】
前処理工程（ｓ１）は、スラリー中のパルプ繊維に対して前処理を施す工程であり、パルプ繊維を機械的な処理により微細化する前に、パルプ繊維に対して前処理を施す工程である。前処理工程（ｓ１）は化学的処理工程（ｓ１ａ）を備える。以下に、セルロースナノファイバーの原料となるパルプ繊維について説明する。
【００４２】
パルプ繊維としては、例えば
広葉樹晒クラフトパルプ（ＬＢＫＰ）、広葉樹未晒クラフトパルプ（ＬＵＫＰ）等の広葉樹クラフトパルプ（ＬＫＰ）、針葉樹晒クラフトパルプ（ＮＢＫＰ）、針葉樹未晒クラフトパルプ（ＮＵＫＰ）等の針葉樹クラフトパルプ（ＮＫＰ）等の化学パルプ；
ストーングランドパルプ（ＳＧＰ）、加圧ストーングランドパルプ（ＰＧＷ）、リファイナーグランドパルプ（ＲＧＰ）、ケミグランドパルプ（ＣＧＰ）、サーモグランドパルプ（ＴＧＰ）、グランドパルプ（ＧＰ）、サーモメカニカルパルプ（ＴＭＰ）、ケミサーモメカニカルパルプ（ＣＴＭＰ）、晒サーモメカニカルパルプ（ＢＴＭＰ）等の機械パルプ；
茶古紙、クラフト封筒古紙、雑誌古紙、新聞古紙、チラシ古紙、オフィス古紙、段ボール古紙、上白古紙、ケント古紙、模造古紙、地券古紙、更紙古紙等から製造される古紙パルプ；
古紙パルプを脱墨処理した脱墨パルプ（ＤＩＰ）などが挙げられる。これらは、本発明の効果を損なわない限り、単独で用いてもよく、複数種を組み合わせて用いてもよい。
【００４３】
＜化学的処理工程（ｓ１ａ）＞
前処理工程（ｓ１）の一つである化学的処理工程（ｓ１ａ）は、上記スラリー中のパルプ繊維に対して、酸化処理、加水分解処理又はこれらの組み合わせからなる化学的処理を施す工程である。このような化学的処理を施すことにより、パルプ繊維中の化学結合の一部を分断すると共に、パルプ繊維を膨潤させることができる。
【００４４】
より具体的には、化学的処理工程（ｓ１ａ）では、原料貯留槽に貯留されるパルプ繊維を含むスラリーを脱水し、上記脱水されたスラリーを加熱し、上記加熱されたスラリーに酸化剤、酵素及び酸の少なくとも一つの化学的処理剤を選択して混合し、上記混合されたスラリー中のパルプ繊維の酸化反応及び加水分解反応の少なくとも一つの化学的反応を進行させ、上記化学的処理されたスラリーを上記原料貯留槽に送り、上記スラリー中のパルプ繊維を洗浄する。上記化学的処理が施されたパルプ繊維は、上記原料貯留槽に送られることで、再度上記処理と同様に脱水が施され、上記混合された酸化剤、酵素及び酸の少なくとも一つ等がスラリーから除去されて上記スラリー中のパルプ繊維が洗浄される。このため、上記化学的反応のための脱水等に用いる装置を上記化学的反応が施されたパルプ繊維の洗浄に用いることができるため、パルプ繊維の洗浄のための装置を別途設ける必要がなく、セルロースナノファイバーの製造に用いる装置を小型化することができる。
【００４５】
また、化学的処理工程（ｓ１ａ）では、パルプ繊維を含むスラリーは脱水、加熱されて、化学的処理に施されるため、パルプ繊維中の化学結合の一部を分断すると共に、パルプ繊維を膨潤させて、効率的に化学的な前処理が行われる。このため、セルロースナノファイバーを製造するための機械的処理の回数を効率的に低減し、省エネルギーでセルロースナノファイバーを製造することができる。
【００４６】
上記原料貯留槽としては、例えば「パルプ繊維前処理装置」において説明したものを用いることができる。この脱水に際しては、例えば「パルプ繊維前処理装置」において説明した脱水機構を用いることができる。この加熱に際しては、例えば「パルプ繊維前処理装置」において説明した加熱機構を用いることができる。この混合に際しては、例えば「パルプ繊維前処理装置」において説明した混合機構を用いることができる。この化学的反応の進行に際しては、例えば「パルプ繊維前処理装置」において説明した反応槽を用いることができる。この処理されたスラリーを上記原料貯留槽に送るに際しては、例えば「パルプ繊維前処理装置」において説明したパルプ洗浄用配管を用いることができる。
【００４７】
上記脱水されて加熱に供するパルプスラリーにおけるパルプ繊維濃度は、加熱を効率的に行う観点から、下限としては、５質量％が好ましく、１５質量％がより好ましく、上限としては、４０質量％が好ましく、３０質量％がより好ましい。
【００４８】
上記化学的処理に供するパルプスラリーにおけるパルプ繊維濃度の下限としては、３質量％が好ましく、５質量％がより好ましい。一方、この上限としては、３０質量％が好ましく、２０質量％がより好ましい。上記濃度範囲とすることで、効率的な前処理を行うことができる。濃度が上記下限値未満の場合は、一回の処理で処理されるパルプ繊維の量が少なく、効率性が低い。一方、濃度が上記上限を超える場合は、十分な撹拌を行うことができず、反応性等が低下する。
【００４９】
上記化学的処理に供するパルプスラリーの温度としては、例えば４０℃以上９０℃以下が好ましい。酸化剤又は酸を用いた場合の上記パルプスラリーの温度の下限としては、４０℃が好ましく、５０℃がより好ましく、６０℃がさらに好ましく、７０℃が特に好ましい。酸化剤又は酸を用いた場合の上記パルプスラリーの温度の上限としては、９０℃程度が好ましい。酵素を用いた場合の上記パルプスラリーの温度の下限としては、４０℃が好ましく、５０度がより好ましく、６０℃がさらに好ましい。酵素を用いた場合の上記パルプスラリーの温度の上限としては、７０℃程度が好ましい。上記パルプスラリーの温度を上記範囲とすることで、パルプ繊維の解繊が促進され、より効率的に前処理を施すことができる。
【００５０】
上記化学的処理に用いられる酸化剤としては、オゾン、次亜塩素酸又はその塩、亜塩素酸又はその塩、過塩素酸又はその塩、過硫酸又はその塩、過有機酸等を挙げることができる。これらの中でも、過硫酸類（過硫酸及びその塩）が好ましい。これらは、単独で用いてもよく、複数種を組み合わせて用いてもよい。酸化処理を行う際は、Ｎ−オキシル化合物等の酸化触媒を併用することもできる。酸化反応を効率よく反応させる観点から、水酸化ナトリウム水溶液等のアルカリ性溶液を添加することが好ましい。
【００５１】
上記化学的処理に用いられる酵素としては、セルラーゼ系酵素や、ヘミセルラーゼ系酵素等を挙げることができ、セルラーゼ系酵素が好ましい。これらは、単独で用いてもよく、複数種を組み合わせて用いてもよい。
【００５２】
上記化学的処理に用いられる酸としては、硫酸、過硫酸類、塩酸等が挙げられるが、硫酸及び過硫酸類が好ましい。これらは、単独で用いてもよく、複数種を組み合わせて用いてもよい。酸を用いる場合の上記反応槽中のｐＨとしては、３以下が好ましく、０．５以上２以下がより好ましい。上記反応槽中のｐＨを上記範囲とすることで、酸によるパルプ繊維の解繊が促進され、より効率的に前処理を施すことができる。
【００５３】
上記酸化剤、酵素、酸としては、複数種の処理剤を選択することができる。なお、過硫酸等及び酸化剤としても機能する酸を用いた場合、酸化反応と加水分解反応とが共に生じる。
【００５４】
上記化学的処理の処理（反応）時間は、スラリーの濃度や温度、処理剤の添加量等に応じて変更されるが、上限としては５分が好ましく、１０分がより好ましく、下限としては、１２時間が好ましく、６時間がより好ましく、３時間がさらに好ましい。
【００５５】
化学的処理を経たスラリーは、必要に応じ中和処理、洗浄処理等が施される。中和処理が施される場合、上記化学的が酸性条件で行われる場合は中和剤として塩基を用いることができる。塩基としては、例えば水酸化ナトリウム等を用いることができる。酵素を用いる化学的処理の場合は、スラリーへの熱水（温水）の注入などにより、スラリー温度を上げ、酵素を失活させることにより、反応を終了させることもできる。この場合の熱水の温度の下限としては、例えば９０℃が好ましく、９５℃がより好ましく、９９℃がさらに好ましい。中和処理に施されるパルプスラリーにおけるパルプ繊維の濃度は、中和処理を効率的の行う観点から、下限としては０．１質量％が好ましく、１質量％がより好ましく、上限としては、１０質量％が好ましく、５質量％がより好ましい。
【００５６】
前処理工程（ｓ１ａ）においては、予備的に脱水してスラリーを原料貯留槽に送り、原料貯留槽に水を添加してスラリー中のパルプ濃度を調整することが好ましい。予備的脱水によって、原料貯留槽に送られるスラリーから簡易的に水等が除かれ、スラリーに含まれる不純物等が取り除かれる。このため、上記化学的反応が終了されたスラリーから、上記化学的反応や上記化学的反応の終了に用いられた化学的処理剤が除かれる。また、水が原料貯留槽に添加されて原料貯留槽に貯留されるスラリー中のパルプ濃度が調節されることで、上記化学的処理、予備的脱水が施されて原料貯留槽に送られたスラリー中の化学的処理剤の濃度が低下する。これらの結果、より効率的に上記脱水によってパルプスラリーから化学的処理剤を除去して上記スラリー中のパルプを洗浄することができる。
【００５７】
予備的に脱水されたパルプスラリーにおけるパルプ繊維濃度は、上記脱水を効率的に行う観点から、下限としては２質量％が好ましく、４質量％がより好ましく、上限としては、１９質量％が好ましく、９質量％がより好ましい。
【００５８】
上記予備的脱及び水の添加がなれて水原料貯留槽に貯留されるパルプスラリーにおけるパルプ繊維濃度は、上記脱水を効率的に行う観点から、下限としては０．１質量％が好ましく、１質量％がより好ましく、２質量％がさらに好ましく、上限としては、１０質量％が好ましく、７質量％がより好ましい。
【００５９】
この予備的脱水に際しては、例えば「パルプ繊維前処理装置」において説明した予備的脱水装置を用いることができる。この水の添加に際しては、例えば「パルプ繊維前処理装置」において説明した水用配管を用いることができる。
【００６０】
＜微細化工程（ｓ２）＞
微細化工程（ｓ２）は、前処理された上記スラリー中のパルプ繊維を機械的な処理により微細化する工程である。本工程を経ることによりセルロースナノファイバーを得ることができる。本発明のセルロースナノファイバーの製造方法によれば、前処理工程（ｓ１）によってパルプ繊維の予備的な解繊が効果的に施されているため、本微細化工程（ｓ２）を短縮（処理回数の低減）し、省エネルギーでセルロースナノファイバーを製造することができる。
【００６１】
微細化工程（ｓ２）の機械的な処理を施す方法としては、例えば微細化装置を用いて機械的処理を施す方法が挙げられる。微細化装置は、「セルロースナノファイバーの製造装置」において説明したものを用いることができる。
【００６２】
微細化工程（ｓ２）においては、例えば一台の高圧ホモジナイザーに対して、スラリーを循環させて複数回の微細化処理を施すことができる。また、複数の高圧ホモジナイザーを用意し、連続的にパルプ繊維を処理することもできる。
【００６３】
当該製造方法は、さらに粗解繊処理工程を備えることが好ましい。当該製造方法によれば、粗解繊処理工程を備えることで、化学的処理工程（ｓ１ａ）と粗解繊工程（ｓ１ｂ）との２種類の前処理の組み合わせにより、パルプ繊維がより柔軟になり、予備的な解繊がより効率的に生じ、後工程の微細化工程のより短縮化、すなわち処理回数をより低減化し、省エネルギーでセルロースナノファイバーを製造することができる。
【００６４】
＜粗解繊処理工程＞
粗解繊処理工程は、前処理工程（ｓ１）の一つとして、必要に応じて施される。粗解繊処理工程は、スラリー中のパルプ繊維を粗解繊する工程であり、パルプ繊維に対して予備的な解繊を行う。粗解繊処理は、粗解繊装置により行うことができるが、粗解繊装置は、上記「パルプ繊維前処理装置」において粗解繊装置として説明したものを用いることができる。なお、粗解繊処理において、粗解繊装置を用いると、処理後の分離や洗浄が不要となる点からも好ましい。
【００６５】
粗解繊処理に供するパルプスラリーのパルプ繊維濃度の下限としては、１質量％が好ましく、２質量％がより好ましい。一方、この上限としては、８質量％が好ましく、６質量％がより好ましい。上記範囲のパルプ繊維濃度とすることで、パルプスラリーが好適な粘度となるため、粗解繊装置によりパルプ繊維が効率的に粗解繊される。
【００６６】
当該製造方法が粗解繊処理工程を備える場合、化学的処理と粗解繊処理とは、いずれの処理を先に施してもよいが、化学的処理を先に施すことが好ましい。化学的処理及び上記粗解繊処理の順に施すことで、化学的前処理により膨潤したパルプ繊維に対して、粗解繊装置により剪断力が効率的に付与されるため、予備的な解繊の効率性を高め、消費エネルギー量を低減することができる。
【００６７】
＜その他の実施形態＞
上記実施形態においては、パルプ繊維洗浄用配管によって上記原料貯留槽に送られて上記脱水機構によって脱水されたスラリーは、必要に応じて再度上記加熱機構、上記混合機構、上記反応槽に送られ、上記パルプ繊維洗浄用配管によって原料貯留槽に送られて、パルプ繊維の洗浄が複数回行われてもよい。また、再度上記加熱機構に送られるスラリーは、必要に応じて上記加熱機構によって加熱処理がされて混合機構に送られ、再度上記混合機構によって酸化剤、酵素及び酸の少なくとも一つが混合されて上記反応槽に送られ、パルプ繊維が化学的処理に複数回施されてもよい。このように化学的処理が複数回行われる場合は、各化学的処理は同一であっても異なっていてもよい。これらの結果、パルプ繊維前処理装置は、上記前処理をより効果的に行うことができ、セルロースナノファイバーを製造するために機械的処理の回数をより効率的に低減し、生産に必要なエネルギーをより低減することができる。化学的処理されたスラリーが予備的脱水装置によって予備的脱水されて原料貯留槽に貯留されなくてもよく、原料貯留槽で水用配管によって水が添加されなくてもよい。また、スラリー中のパルプ繊維が粗解繊装置によって粗解繊処理が施されなくてもよい。また、化学的処理機構と粗解繊装置とは、粗解繊装置が上流側、つまり化学的処理機構による化学的処理と粗解繊装置による粗解繊とのいずれが先に施されるように配設されて、化学的処理と粗解繊処理とが施されてもよい。また、粗解繊装置を例えば複数用意し、連続的にパルプ繊維を処理するように配設して粗解繊処理が施されてもよい。また、一台の粗解繊装置に対して、スラリーを循環させて複数回処理を行ってもよい。また、化学的処理と粗解繊処理とを重複して行ってもよい。例えば、酸、酵素、酸化剤等が添加されたスラリーを粗解繊処理に供することで、化学的処理と粗解繊処理とを同時に行うことができる。この場合、パルプ繊維洗浄用配管は、粗解繊装置で粗解繊されたスラリーを原料貯留槽に送るように配設され、スラリー中のパルプ繊維が洗浄されてもよい。また、改質手段、乾燥手段などが備られ、改質処理、乾燥処理等が施されてもよい。
【００６８】
（ファイン率）
前処理工程を経て微細化工程に供されるパルプ繊維のファイン率の下限としては、例えば６０％が好ましく、７０％がより好ましく、７５％がさらに好ましい。また、このファイン率の上限としては、例えば９０％が好ましく、８５％がより好ましい。このファイン率を上記下限以上とすることで、十分な前処理（解繊）が進んだパルプ繊維となり、微細化工程において効率的に更なる微細化を行うことができる。また、ファイン率を上記下限以上とすることで、微細化工程において高圧ホモジナイザーを用いて処理した際、パルプ繊維の流路内での詰まりの発生を低減することもできる。一方、このパルプ繊維のファイン率が上記上限以下とすることで、過剰に前処理、特に必要に応じて施される粗解繊処理を施すことを抑制することができ、製造工程全体としての、省エネルギー化及び高効率化を図ることができ、セルロースナノファイバーの生産性を高めることができる。なお、前処理工程と微細化工程との間に、パルプ繊維のファイン率を測定するファイン率測定工程を設けてもよい。ここで、「ファイン率」とは、繊維長が０．２ｍｍ以下、かつ繊維幅が７５μｍ以下であるパルプ繊維の質量基準の割合をいう。このファイン率は、バルメット社製の繊維分析計「ＦＳ５」によって測定することができる。繊維分析計「ＦＳ５」は、希釈したセルロース繊維が繊維分析計内部の測定セルを通過する際の画像分析により高い精度でセルロース繊維の長さ、幅を測定できる。
【００６９】
このファイン率は、前処理工程、特に必要に応じて施される粗解繊処理における処理量等によって調整することができる。粗解繊処理が施される場合は、例えば、粗解繊装置による処理時間を長くすることや、例えばリファイナーによる処理の際、ディスク（プレート）の間隔（クリアランス）を狭くする、ディスクの刃幅、溝幅、刃の高さ、刃の交差角度、ディスクのパタ−ンの組み合わせなどによって、ファイン率を高めることができる。
【００７０】
（平均繊維長）
前処理工程を経て微細化工程に供されるパルプ繊維の平均繊維長としては特に限定されないが、下限としては、０．０５ｍｍが好ましく、０．１０ｍｍがより好ましい。一方、この上限としては、０．５０ｍｍが好ましく、０．３０ｍｍがより好ましく、０．２５ｍｍがさらに好ましい。このような繊維長のパルプ繊維を微細化工程に供することで、製造工程全体としての省エネルギー化及び高効率化を図ることができ、セルロースナノファイバーの生産性を高めることができる。
【００７１】
当該セルロースナノファイバーの製造方法は、ＴＥＭＰＯをはじめとしたＮ−オキシル化合物等の高価な酸化触媒等を使用しなくとも、機械的な微細化処理回数を減らし、省エネルギーでセルロースナノファイバーを得ることができるため、セルロースナノファイバーの製造コストを抑えることができる。また、ＴＥＭＰＯ等を用いなかった場合、過剰な酸化が抑えられるため、得られるセルロースナノファイバーのカルボキシ基の含有量が低含される。セルロースナノファイバーのカルボキシ基の量が少ない場合、過剰な親水性や水素結合が抑えられ、乾燥性や分散性などが高まるといった利点もある。得られるセルロースナノファイバーのカルボキシ基の含有量としては、例えば０．１ｍｍｏｌ／ｇ以下であり、０．０５ｍｍｏｌ／ｇ以下とすることもできる。
【産業上の利用可能性】
【００７２】
本発明のパルプ繊維前処理装置、セルロースナノファイバーの製造装置及びセルロースナノファイバーの製造方法によれば、微細化処理の処理回数を低減し、省エネルギーでセルロースナノファイバーを製造することができる。
【符号の説明】
【００７３】
１  パルプ繊維前処理装置
２  原料貯留槽
３  脱水機構
４  加熱機構
５  混合機構
６  反応槽
７  パルプ繊維洗浄用配管
８  添加機構
９  予備的脱水機構
１０  水用配管
２０  セルロースナノファイバーの製造装置
３０  粗解繊装置
４０  微細化装置
４００  対向衝突型高圧ホモジナイザー
４０１  上流側流路
４０２  下流側流路
Ｓ１、Ｓ２、Ｓ３  スラリー
Ｘ  合流部
ｓ１  前処理工程
ｓ２  微細化工程
【図１】
2018071015.tif 000003
【図２】
2018071015.tif 000004
【図３】
2018071015.tif 000005
【図４】
2018071015.tif 000006